(57)【要約】  光安定剤として成分（Ａ）を含有し、かつ製造中に水槽を通過する、光安定化されたポリオレフィン製フィルム、テープ又はフィラメントの水キャリオーバーを低下させる方法であって、該ポリオレフィン製フィルム、テープ又はモノフィラメントがさらに、光安定剤として成分（Ｂ）を含み、成分（Ａ）の例は（Ｉ）であり、ここで、Ｅ１は（ＩＩ）であり、Ｅ２は（ＩＩＩ）であり、かつａ３は２〜１０の数であり、かつ成分（Ｂ）の例は（ＩＶ）である。
2018512466.tif 000002
【特許請求の範囲】
【請求項１】
光安定剤として成分（Ａ）を含有し、かつ製造中に水槽を通過する、光安定化されたポリオレフィン製フィルム、テープ又はモノフィラメントの水キャリオーバーを低下させる方法であって、該ポリオレフィン製フィルム、テープ又はモノフィラメントがさらに、光安定剤として成分（Ｂ）を含み、
成分（Ａ）が、式（Ａ−Ｉ）の化合物、式（Ａ−ＩＩ）の化合物及び式（Ａ−ＩＩＩ）の化合物からなる群から選択される少なくとも１種の化合物であり、
【化１】
2018512466.tif 000069
ここで、Ａ１は、水素又はＣ１〜Ｃ４アルキルであり、
Ａ２は、直接結合又はＣ１〜Ｃ１０アルキレンであり、かつ
ａ１は、２〜２０の数であり；
【化２】
2018512466.tif 000070
ここで、Ａ３、Ａ４及びＡ５は互いに独立して、Ｃ２〜Ｃ１８アルキレンであり、
Ａ６、Ａ７、Ａ８、Ａ９及びＡ１０は互いに独立して、水素、Ｃ１〜Ｃ１２アルキル、Ｃ５〜Ｃ１２シクロアルキル又は式（ａ−１）
【化３】
2018512466.tif 000071
の基であり、
基Ａ１１は互いに独立して、水素、Ｃ１〜Ｃ１２アルキル又はＣ５〜Ｃ１２シクロアルキルであり、かつ
ａ２は、１〜２０の数であり；
【化４】
2018512466.tif 000072
ここで、Ａ１２は、Ｃ２〜Ｃ１８アルキレン、Ｃ５〜Ｃ７シクロアルキレン又はＣ１〜Ｃ４アルキレンジ（Ｃ５〜Ｃ７シクロアルキレン）であり、
Ａ１３及びＡ１４は互いに独立して、水素、Ｃ１〜Ｃ１２アルキル、Ｃ５〜Ｃ１２シクロアルキル又は式（ａ−２）
【化５】
2018512466.tif 000073
の基であるか、
又は基Ａ１３及びＡ１４は、それらが結合している窒素原子と一緒になって、５〜１０員の複素環を形成し、
基Ａ１５は互いに独立して、水素、Ｃ１〜Ｃ１２アルキル又はＣ５〜Ｃ１２シクロアルキルであり、かつ
ａ３は、２〜２０の数であり；
成分（Ｂ）が、式（Ｂ−Ｉ）の化合物、式（Ｂ−ＩＩ）の化合物、式（Ｂ−ＩＩＩ）の化合物及び式（Ｂ−ＩＶ）の化合物からなる群から選択される少なくとも１種の化合物であり、
【化６】
2018512466.tif 000074
ここで、Ｒ１は、Ｃ１〜Ｃ１８アルキル、Ｃ１〜Ｃ１８ヒドロキシアルキル、シクロヘキシル又はヒドロキシシクロヘキシルであるか、又はＲ１は、基−Ｃ（Ｃ６Ｈ５）（Ｈ）ＣＨ２−ＯＨであり、かつＲ２は、Ｃ１〜Ｃ２５アルキル又は式（ｂ−１）
【化７】
2018512466.tif 000075
［式中、ｘは、２〜８の整数であり、かつｙは、０又は１である］の基であり；
【化８】
2018512466.tif 000076
ここで、Ｒ３は、Ｃ２〜Ｃ１８アルキレン、Ｃ５〜Ｃ７シクロアルキレン又はＣ１〜Ｃ４アルキレンジ（Ｃ５〜Ｃ７シクロアルキレン）であり、
基Ｒ４は互いに独立して、Ｃ１〜Ｃ１２アルキル又はＣ５〜Ｃ１２シクロアルキルであり、
Ｒ５及びＲ６は互いに独立して、水素、Ｃ１〜Ｃ１２アルキル、Ｃ５〜Ｃ１２シクロアルキル又は式（ｂ−２）
【化９】
2018512466.tif 000077
の基であるか、
又は基Ｒ５及びＲ６は、それらが結合している窒素原子と一緒になって、５〜１０員の複素環を形成し、かつ
ｂ１は、１〜２０の数であり；
【化１０】
2018512466.tif 000078
ここで、基Ｒ８、Ｒ９及びＲ１０は互いに独立して、Ｃ２〜Ｃ１８アルキレンであり、かつ基Ｒ７は互いに独立して、式（ｂ−３）
【化１１】
2018512466.tif 000079
［式中、Ｒ１１及びＲ１２は互いに独立して、水素、Ｃ１〜Ｃ１２アルキル、Ｃ５〜Ｃ１２シクロアルキル又は式（ｂ−４）
【化１２】
2018512466.tif 000080
の基であり、
かつ基Ｒ１３は互いに独立して、Ｃ１〜Ｃ１２アルキル又はＣ５〜Ｃ１２シクロアルキルである］の基であり；
【化１３】
2018512466.tif 000081
ここで、
Ｒ５は、Ｃ１〜Ｃ２５アルキルであり、
ｎは、１〜１０の数であり、かつ
Ｗは、炭素原子５０〜１０００個を有するワックス残基である
ことを特徴とする、水キャリオーバーを低下させる方法。
【請求項２】
Ａ１は、水素であり、
Ａ２は、Ｃ２〜Ｃ６アルキレンであり、かつ
ａ１は、２〜１０の数であり；
Ａ３、Ａ４及びＡ５は互いに独立して、Ｃ２〜Ｃ６アルキレンであり、
Ａ６、Ａ７、Ａ８、Ａ９及びＡ１０は互いに独立して、Ｃ１〜Ｃ４アルキルであり、
基Ａ１１は互いに独立して、水素又はＣ１〜Ｃ４アルキルであり、かつ
ａ２は、１〜１０の数であり；
Ａ１２は、Ｃ２〜Ｃ６アルキレンであり、
Ａ１３及びＡ１４は互いに独立して、水素、Ｃ１〜Ｃ４アルキル、シクロヘキシル又は式（ａ−２）の基であるか、
又は基Ａ１３及びＡ１４は、それらが結合している窒素原子と一緒になって、モルホリノ基を形成し、
基Ａ１５は互いに独立して、水素又はＣ１〜Ｃ４アルキルであり、かつ
ａ３は、２〜１０の数であり、
Ｒ１は、Ｃ１〜Ｃ１１アルキル又はＣ２〜Ｃ６ヒドロキシアルキルであり、Ｒ２は、Ｃ１０〜Ｃ２０アルキル又は式（ｂ−１）の基であり；
Ｒ３は、Ｃ２〜Ｃ６アルキレンであり、
基Ｒ４は互いに独立して、Ｃ１〜Ｃ４アルキル又はシクロヘキシルであり；
Ｒ５及びＲ６は互いに独立して、水素、Ｃ１〜Ｃ４アルキル、シクロヘキシル又は式（ｂ−２）の基であるか、
又は基Ｒ５及びＲ６は、これらが結合している窒素原子と一緒になって、モルホリノ基を形成し、かつ
ｂ１は、１〜１０の数であり；
Ｒ８、Ｒ９及びＲ１０は互いに独立して、Ｃ２〜Ｃ６アルキレンであり、かつ基Ｒ７は互いに独立して、式（ｂ−３）の基であり、
Ｒ１１及びＲ１２は互いに独立して、Ｃ１〜Ｃ４アルキルであり、かつ基Ｒ１３は互いに独立して、Ｃ１〜Ｃ４アルキル又はシクロヘキシルである、請求項１記載の方法。
【請求項３】
式（Ａ−Ｉ）の化合物が、式（Ａ−Ｉ−１）に相当し、
【化１４】
2018512466.tif 000082
ここで、ａ１は、２〜１０の数であり、
式（Ａ−ＩＩ）の化合物が、式（Ａ−ＩＩ−１）又は（Ａ−ＩＩ−２）に相当し、
【化１５】
2018512466.tif 000083
ここで、ａ２は、１〜１０の数であり、
【化１６】
2018512466.tif 000084
ここで、ａ２は、１〜１０の数であり、
式（Ａ−ＩＩＩ）の化合物が、式（Ａ−ＩＩＩ−１）、（Ａ−ＩＩＩ−２）、（Ａ−ＩＩＩ−３）又は（Ａ−ＩＩＩ−４）に相当し、
【化１７】
2018512466.tif 000085
ここで、ａ３は、２〜１０の数であり、
【化１８】
2018512466.tif 000086
ここで、ａ３は、２〜１０の数であり、
【化１９】
2018512466.tif 000087
ここで、Ａ１５は、水素又はメチルであり、かつａ３は、２〜１０の数であり、
【化２０】
2018512466.tif 000088
ここで、ａ３は、２〜１０の数であり、
式（Ｂ−Ｉ）の化合物が、式（Ｂ−Ｉ−１）、（Ｂ−Ｉ−２）又は（Ｂ−Ｉ−３）に相当し、
【化２１】
2018512466.tif 000089
式（Ｂ−ＩＩ）の化合物が、式（Ｂ−ＩＩ−１）に相当し、
【化２２】
2018512466.tif 000090
ここで、ｂ１は、１〜１０の数であり、
式（Ｂ−ＩＩＩ）の化合物が、式（Ｂ−ＩＩＩ−１）に相当し、
【化２３】
2018512466.tif 000091
ここで、Ｒ７は、式（ｂ−３−１）
【化２４】
2018512466.tif 000092
の基である、請求項１記載の方法。
【請求項４】
該ポリオレフィン製フィルム、テープ又はモノフィラメントがさらに、成分（Ｃ）として、フェノール系酸化防止剤、好ましくはオクタデシル＝３−（３，５−ジ−tert−ブチル−４−ヒドロキシフェニル）プロピオナートを含有する、請求項１記載の方法。
【請求項５】
成分（Ａ）は、式（Ａ−Ｉ−１）の化合物であり、かつ成分（Ｂ）は、式（Ｂ−ＩＩ−１）の化合物であるか、又は
成分（Ａ）は、式（Ａ−ＩＩ−１−ａ）の化合物であり、かつ成分（Ｂ）は、式（Ｂ−ＩＩＩ−１）の化合物であるか、又は
成分（Ａ）は、式（Ａ−ＩＩＩ−２）の化合物であり、かつ成分（Ｂ）は、式（Ｂ−Ｉ−１）の化合物であり、
【化２５】
2018512466.tif 000093
ここで、ａ１は、２〜１０の数であり、
【化２６】
2018512466.tif 000094
ここで、Ｘは、基
【化２７】
2018512466.tif 000095
であり、かつ
Ｙは、基
【化２８】
2018512466.tif 000096
であり、
【化２９】
2018512466.tif 000097
ここで、ａ３は、２〜１０の数であり、
【化３０】
2018512466.tif 000098
ここで、ｂ１は、１〜１０の数であり、
【化３１】
2018512466.tif 000099
ここで、Ｒ７は、式（ｂ−３−１）
【化３２】
2018512466.tif 000100
の基である、請求項１記載の方法。
【請求項６】
成分（Ａ）が、式（Ａ−Ｉ−１）の化合物及び式（Ａ−ＩＩＩ−２）の化合物であり、かつ成分（Ｂ）は、式（Ｂ−Ｉ−１）又は（Ｂ−ＩＩ−１）の化合物であり、かつ該ポリオレフィン製フィルム、テープ又はモノフィラメントが任意に、オクタデシル＝３−（３，５−ジ−tert−ブチル−４−ヒドロキシフェニル）プロピオナートを含み、
【化３３】
2018512466.tif 000101
ここで、ａ１は、２〜１０の数であり、
【化３４】
2018512466.tif 000102
ここで、ａ３は、２〜１０の数であり、
【化３５】
2018512466.tif 000103
ここで、ｂ１は、１〜１０の数である、請求項１記載の方法。
【請求項７】
成分（Ａ）と成分（Ｂ）との質量比が、１：２０〜２０：１、好ましくは１：１０〜１０：１である、請求項１記載の方法。
【請求項８】
該ポリオレフィンが、ポリエチレン又はポリプロピレンである、請求項１記載の方法。
【請求項９】
該フィルムが多層フィルムである場合には、成分（Ａ）及び（Ｂ）が１つの層中に存在する、請求項１から８までのいずれか１項記載の方法。
【請求項１０】
請求項１記載の方法に従って製造された、ポリオレフィン製フィルム、テープ又はモノフィラメント。
【請求項１１】
請求項１に定義された通りの光安定剤として成分（Ａ）を含有し、かつ製造中に水槽を通過する、光安定化されたポリオレフィン製フィルム、テープ又はモノフィラメントの水キャリオーバーを低下させるための、請求項１に定義された通りの光安定剤としての成分（Ｂ）の使用。
【請求項１２】
光安定化されたポリオレフィン製フィルム、テープ又はモノフィラメントを製造する方法であって、前記光安定化されたポリオレフィン製フィルム、テープ又はモノフィラメントが、水槽を５〜１００ｍ／分の引取速度で通過する工程を含み、前記方法が、前記ポリオレフィン製フィルム、テープ又はモノフィラメントが、請求項１に定義された通りの成分（Ａ）及び（Ｂ）を含有することを特徴とする、光安定化されたポリオレフィン製フィルム、テープ又はモノフィラメントを製造する方法。
【請求項１３】
該水槽からのその水キャリオーバーを低下させるための、請求項１２記載の方法。
【発明の詳細な説明】
【技術分野】
【０００１】
本発明は、製造中に水槽を通過する、光安定化されたポリオレフィン製フィルム、テープ又はモノフィラメントの水キャリオーバーを低下させる方法、その方法に従って製造されたポリオレフィン製フィルム、テープ又はモノフィラメント及び光安定化されたポリオレフィン製フィルム、テープ又はモノフィラメントの水キャリオーバーを低下させるための特定の光安定剤の使用に関する。
【０００２】
ポリオレフィン製フィルム、テープ又はモノフィラメントを製造する普及した方法は、そのポリマー溶融物を、適した装置を通して、かつフィルム、テープ又はモノフィラメントの形で、水槽中へ押し出すことにあり、そこで該フィルム、テープ又はモノフィラメントは冷却固化される。その後、該フィルム、テープ又はモノフィラメントは、次に該水槽から出ていき、かつさらなる加工工程にかけられてよい。該水槽から出てくる際に、該フィルム、テープ又はモノフィラメントは水を同伴することができ、この水はその後の加工工程を妨げる。この作用、すなわち該水槽からの水のエントレインメントは、技術文献において“水キャリオーバー”としばしば称され、かつこれは、ＷＣＯと略称されうる。
【０００３】
適した温度での該フィルムの延伸は、該ポリマーの配向及びさらなる結晶化をもたらし、その際にその特定の性質をもたらす。この二次の加工工程は、該フィルムに対して直接行われてよいが、しかし、該一次フィルムは、該延伸プロセスの前にしばしばテープへ分割される。その所望の性質が該延伸プロセス中に得られるので、全てのプロセスパラメーターを正確に遵守することがここでは本質的である。該フィルム上又は該延伸プロセスの前の該テープ上の痕跡量の水分でさえも、その後の延伸及び配向を変えて、その結果、得られる製品の品質の極めて重大な変動を生じさせる。この作用は、生じる最終生成物の品質の相応する主要な変動を超えることに他ならない。生産又は加工中でさえ、その劣る品質は、例えば、該テープの破断を引き起こし、ひいては生産を停止しうる。挙げた問題をまねきうる水の供給源は、該一次フィルムが押し出される冷却槽である。たいていのプラスチック、特に該ポリオレフィン、例えばポリエチレン（ＰＥ）又はポリプロピレン（ＰＰ）は、極めて疎水性であり、ひいては水を吸収する傾向をあまり有しないけれども、比較的高い製造速度では、該フィルムが該水槽から引き取られる際に、水滴又は水の薄膜が該フィルムに付着することがしばしば見出される。加えて、多様な添加剤、例えば光安定剤は、最終生成物が良好な機能性を有することを保証するために、該ポリマーに添加しなければならない。これらの添加剤の一部は、該水槽からの水の増大したエントレインメントの一因となる。該添加剤並びに最大加工速度は、適した製品を低コストで製造すべきである場合に本質的である。加工速度の低下は、不経済な生産をまねく。必要ではあるが、その一部がＷＣＯの悪化（すなわちより多くのＷＣＯ、ひいてはより劣る製品）をまねく添加剤の添加は、回避することが不可能でもある、それというのも、さもなければ、該添加剤によりもたらされる製品特性を達成できないからである。
【０００４】
ＷＣＯの低下は現在、機械装置製造中の単純な設計手段によって促進される。例えば、該水槽からの該フィルムの引取は通常は垂直上向きであるので、重力だけで、落下して離れる水の量を最大化する。加えて、該フィルムから最大量の水を除去するために、絞りローラー及び／又はエアナイフがしばしば使用される。該機械の特定の構成に応じて、他の技術的方法もある。
【０００５】
ポリオレフィン製フィルム、テープ及びモノフィラメントの製造中のＷＣＯを改善する方法への要求が存在し続けている。理想的には、望ましくない副作用が起こるべきではなく、かつ該方法は、既存の配合物のための問題のない使用も可能であるべきである。
【０００６】
意外なことに、既に立体障害アミン光安定剤を含有する、光安定化されたポリオレフィン製フィルム、テープ又はモノフィラメントへの特定の第二の立体障害アミン光安定剤の添加が、該製造中にＷＣＯを著しく低下させることができることが目下見出された。これは特に意外である、それというのも、２種の立体障害アミンは、同じ種類の化合物に属するからである。２種の立体障害アミン光安定剤の特別な組合せが、ＷＣＯ特性の相乗的な改善を示すことは、全く意外であり、かつ決して予測できなかった。
【０００７】
従って、本発明は、光安定剤として成分（Ａ）を含有し、かつ製造中に水槽を通過する、光安定化されたポリオレフィン製フィルム（好ましくは一層）、テープ（好ましくは一層）又はモノフィラメントの水キャリオーバーを低下させる方法を提供するものであり、前記方法は、該ポリオレフィン製フィルム、テープ又はモノフィラメントがさらに、光安定剤として成分（Ｂ）を含み、
成分（Ａ）が、式（Ａ−Ｉ）の化合物、式（Ａ−ＩＩ）の化合物及び式（Ａ−ＩＩＩ）の化合物からなる群から選択される少なくとも１種の化合物であり、
【化１】
2018512466.tif 000003
ここで、Ａ１は、水素又はＣ１〜Ｃ４アルキルであり、
Ａ２は、直接結合又はＣ１〜Ｃ１０アルキレンであり、かつ
ａ１は、２〜２０の数であり；
【化２】
2018512466.tif 000004
ここで、Ａ３、Ａ４及びＡ５は互いに独立して、Ｃ２〜Ｃ１８アルキレンであり、
Ａ６、Ａ７、Ａ８、Ａ９及びＡ１０は互いに独立して、水素、Ｃ１〜Ｃ１２アルキル、Ｃ５〜Ｃ１２シクロアルキル又は式（ａ−１）
【化３】
2018512466.tif 000005
の基であり、
基Ａ１１は互いに独立して、水素、Ｃ１〜Ｃ１２アルキル又はＣ５〜Ｃ１２シクロアルキルであり、かつ
ａ２は、１〜２０の数であり；
【化４】
2018512466.tif 000006
ここで、Ａ１２は、Ｃ２〜Ｃ１８アルキレン、Ｃ５〜Ｃ７シクロアルキレン又はＣ１〜Ｃ４アルキレンジ（Ｃ５〜Ｃ７シクロアルキレン）であり、
Ａ１３及びＡ１４は互いに独立して、水素、Ｃ１〜Ｃ１２アルキル、Ｃ５〜Ｃ１２シクロアルキル又は式（ａ−２）
【化５】
2018512466.tif 000007
の基であるか、
又は基Ａ１３及びＡ１４は、それらが結合している窒素原子と一緒になって、５〜１０員の複素環を形成し、
基Ａ１５は互いに独立して、水素、Ｃ１〜Ｃ１２アルキル又はＣ５〜Ｃ１２シクロアルキルであり、かつ
ａ３は、２〜２０の数であり；
成分（Ｂ）が、式（Ｂ−Ｉ）の化合物、式（Ｂ−ＩＩ）の化合物、式（Ｂ−ＩＩＩ）の化合物及び式（Ｂ−ＩＶ）の化合物からなる群から選択される少なくとも１種の化合物であり、
【化６】
2018512466.tif 000008
ここで、Ｒ１は、Ｃ１〜Ｃ１８アルキル、Ｃ１〜Ｃ１８ヒドロキシアルキル、シクロヘキシル又はヒドロキシシクロヘキシルであるか、又はＲ１は、基−Ｃ（Ｃ６Ｈ５）（Ｈ）ＣＨ２−ＯＨであり、かつＲ２は、Ｃ１〜Ｃ２５アルキル又は式（ｂ−１）
【化７】
2018512466.tif 000009
［式中、ｘは、２〜８の整数であり、かつｙは、０又は１である］の基であり；
【化８】
2018512466.tif 000010
ここで、Ｒ３は、Ｃ２〜Ｃ１８アルキレン、Ｃ５〜Ｃ７シクロアルキレン又はＣ１〜Ｃ４アルキレンジ（Ｃ５〜Ｃ７シクロアルキレン）であり、
基Ｒ４は互いに独立して、Ｃ１〜Ｃ１２アルキル又はＣ５〜Ｃ１２シクロアルキルであり、
Ｒ５及びＲ６は互いに独立して、水素、Ｃ１〜Ｃ１２アルキル、Ｃ５〜Ｃ１２シクロアルキル又は式（ｂ−２）
【化９】
2018512466.tif 000011
の基であるか、
又は基Ｒ５及びＲ６は、それらが結合している窒素原子と一緒になって、５〜１０員の複素環を形成し、かつ
ｂ１は、１〜２０の数であり；
【化１０】
2018512466.tif 000012
ここで、基Ｒ８、Ｒ９及びＲ１０は互いに独立して、Ｃ２〜Ｃ１８アルキレンであり、かつ基Ｒ７は互いに独立して、式（ｂ−３）
【化１１】
2018512466.tif 000013
［式中、Ｒ１１及びＲ１２は互いに独立して、水素、Ｃ１〜Ｃ１２アルキル、Ｃ５〜Ｃ１２シクロアルキル又は式（ｂ−４）
【化１２】
2018512466.tif 000014
の基であり、
かつ基Ｒ１３は互いに独立して、Ｃ１〜Ｃ１２アルキル又はＣ５〜Ｃ１２シクロアルキルである］の基であり；
【化１３】
2018512466.tif 000015
ここで、
Ｒ５は、Ｃ１〜Ｃ２５アルキルであり、
ｎは、１〜１０の数であり、かつ
Ｗは、炭素原子５０〜１０００個を有するワックス残基、好ましくはポリエチレンワックス又はポリプロピレンワックスの残基である
ことにより特徴付けられる。
【０００８】
成分（Ａ）及び（Ｂ）は、該フィルムが多層フィルムである場合には、好ましくは１つの層中に存在する。
【０００９】
成分（Ａ）及び（Ｂ）の化合物は、公知であり、かつ大体において商業的に入手可能であり、かつ公知の方法により製造することができる。
【００１０】
成分（Ａ）の化合物は、例えば、米国特許第４２３３４１２号明細書(US-A-4,233,412)、米国特許第４４７７６１５号明細書(US-A-4,477,615)（ＣＡＳ 136504-96-6）及び米国特許第４１０８８２９号明細書(US-A-4,108,829)、米国特許第４０８６２０４号明細書(US-A-4,086,204)、米国特許第４３３１５８６号明細書(US-A-4,331,586)、米国特許第６０４６３０４号明細書(US-A-6,046,304)及び米国特許第６２９７２９９号明細書(US-A-6,297,299)に記載された方法に類似して、製造することができる。
【００１１】
成分（Ｂ）の化合物は、例えば、米国特許第６３８８０７２号明細書(US-A-6,388,072)、米国特許第６１１７９９５号明細書(US-A-6,117,995)、米国特許第６４２０４６２号明細書(US-A-6,420,462)及び米国特許第６６７７４５１号明細書(US-A-6,677,451)及び米国特許第５８４４０２６号明細書(US-A-5,844,026)に記載された方法に類似して、製造することができる。
【００１２】
成分（Ａ）の好ましい化合物は、市販品Tinuvin(登録商標)622、Sabostab(登録商標) UV 119、Uvasorb(登録商標)HA88、Uvasorb(登録商標)HA10、Chimassorb(登録商標)944、Chimassorb(登録商標)2020、Cyasorb(登録商標)UV 3346、Cyasorb(登録商標)UV 3529及びDastib(登録商標)1082である。
【００１３】
成分（Ｂ）の好ましい化合物は、市販品Tinuvin(登録商標)NOR 371、Tinuvin(登録商標)123、ADK STAB(登録商標)LA81又はFlamestab(登録商標)NOR 116である。
【００１４】
該ポリオレフィンは、好ましくはポリエチレン又はポリプロピレンであり、かつ該ポリオレフィンの質量に対して、例えば０．０１〜１０％、特に０．１〜１％の合計量で成分（Ａ）及び（Ｂ）を含有する。
【００１５】
成分（Ａ）と成分（Ｂ）との質量比は、例えば１：２０〜２０：１、好ましくは１：１５〜１５：１である。
【００１６】
式（Ａ−Ｉ）、（Ａ−ＩＩ）、（Ａ−ＩＩＩ）及び（Ｂ−ＩＩ）の化合物中の自由原子価を飽和させる末端基の意味は、それらの製造に使用される方法に依存する。該末端基は、該化合物の製造後に変性することもできる。
【００１７】
式（Ａ−Ｉ）の化合物が、例えば、式
【化１４】
2018512466.tif 000016
［式中、Ａ１は、水素又はメチルである］の化合物を、式Ｙ０−ＯＯＣ−Ａ２−ＣＯＯ−Ｙ０［式中、Ｙ０は、例えば、メチル、エチル又はプロピルであり、かつＡ２は、上記で定義された通りである］のジカルボン酸ジエステルと反応させることによって、製造される場合には、その２，２，６，６−テトラメチル−４−オキシピペリジン−１−イル基に結合した末端基は、水素又は−ＣＯ−Ａ２−ＣＯＯ−Ｙ０であり、かつそのジアシル基に結合した末端基は、−Ｏ−Ｙ０又は
【化１５】
2018512466.tif 000017
である。
【００１８】
式（Ａ−ＩＩ）の化合物中で、そのトリアジン基に結合した末端基は、例えば、Ｃｌ又は基
【化１６】
2018512466.tif 000018
であり、かつそのアミノ基に結合した末端基は、例えば、水素又は基
【化１７】
2018512466.tif 000019
である。
【００１９】
式（Ａ−ＩＩＩ）の化合物が、式
【化１８】
2018512466.tif 000020
［式中、Ｘ0は、例えば、ハロゲン、特に塩素であり、かつＡ１３及びＡ１４は、上記で定義された通りである］の化合物を、式
【化１９】
2018512466.tif 000021
［式中、Ａ１２及びＡ１５は、上記で定義された通りである］の化合物と反応させることによって、製造される場合には、そのジアミノ基に結合した末端基は、例えば水素又は
【化２０】
2018512466.tif 000022
であり、かつそのトリアジン基に結合した末端基は、例えばＸ０又は
【化２１】
2018512466.tif 000023
である。
【００２０】
Ｘ０がハロゲンである場合には、これを、例えば、その反応が完了した際に−ＯＨ又はアミノ基により置換することが有利である。挙げることができるアミノ基の例は、ピロリジン−１−イル、モルホリノ、−ＮＨ２、−Ｎ（Ｃ１〜Ｃ８）アルキル）２及び−ＮＲ０（Ｃ１〜Ｃ８アルキル）であり、ここで、Ｒ０は、水素又は式（ａ−２）の基である。
【００２１】
式（Ａ−ＩＩＩ）の特に好ましい化合物の１つは、
【化２２】
2018512466.tif 000024
［式中、Ｅ１は、
【化２３】
2018512466.tif 000025
であり、Ｅ２は、
【化２４】
2018512466.tif 000026
であり、かつａ３は、２〜１０の数である］である。
【００２２】
この化合物の製造は、米国特許第６，０４６，３０４号明細書(US-A-6,046,304)の例１０に記載されている。
【００２３】
式（Ｂ−ＩＩ）の化合物中で、そのジアミノ基に結合した末端基は、例えば水素又は
【化２５】
2018512466.tif 000027
であり、かつそのトリアジン基に結合した末端基は、例えば
【化２６】
2018512466.tif 000028
である。
【００２４】
炭素原子２５個までを有するアルキルの例は、メチル、エチル、プロピル、イソプロピル、ｎ−ブチル、sec−ブチル、イソブチル、tert−ブチル、２−エチルブチル、ｎ−ペンチル、イソペンチル、１−メチルペンチル、１，３−ジメチルブチル、ｎ−ヘキシル、１−メチルヘキシル、ｎ−ヘプチル、イソヘプチル、１，１，３，３−テトラメチルブチル、１−メチルヘプチル、３−メチルヘプチル、ｎ−オクチル、２−エチルヘキシル、１，１，３−トリメチルヘキシル、１，１，３，３−テトラメチルペンチル、ノニル、デシル、ウンデシル、１−メチルウンデシル、ドデシル、１，１，３，３，５，５−ヘキサメチルヘキシル、トリデシル、テトラデシル、ペンタデシル、ヘキサデシル、ヘプタデシル及びオクタデシルである。
【００２５】
Ｃ５〜Ｃ１２シクロアルキルの例は、シクロペンチル、シクロヘキシル、シクロヘプチル、シクロオクチル及びシクロドデシルである。シクロヘキシルが好ましい。
【００２６】
炭素原子１８個までを有するアルキレンの例は、メチレン、エチレン、プロピレン、トリメチレン、テトラメチレン、ペンタメチレン、２，２−ジメチルトリメチレン、ヘキサメチレン、デカメチレン及びオクタデカメチレンである。
【００２７】
Ｃ５〜Ｃ７シクロアルキレンの好ましい例は、シクロヘキシレンである。
【００２８】
Ｃ１〜Ｃ４アルキレンジ（Ｃ５〜Ｃ７シクロアルキレン）の好ましい例は、シクロヘキシレン−メチレン−シクロヘキシレンである。
【００２９】
５〜７員の複素環の好ましい例は、モルホリン基である。
【００３０】
好ましい方法において、Ａ１は、水素であり、
Ａ２は、Ｃ２〜Ｃ６アルキレンであり、かつ
ａ１は、２〜１０の数であり；
Ａ３、Ａ４及びＡ５は互いに独立して、Ｃ２〜Ｃ６アルキレンであり、
Ａ６、Ａ７、Ａ８、Ａ９及びＡ１０は互いに独立して、Ｃ１〜Ｃ４アルキルであり、
基Ａ１１は互いに独立して、水素又はＣ１〜Ｃ４アルキルであり、かつ
ａ２は、１〜１０の数であり；
Ａ１２は、Ｃ２〜Ｃ６アルキレンであり、
Ａ１３及びＡ１４は互いに独立して、水素、Ｃ１〜Ｃ４アルキル、シクロヘキシル又は式（ａ−２）の基であるか、
又は基Ａ１３及びＡ１４は、それらが結合している窒素原子と一緒になって、モルホリノ基を形成し、
基Ａ１５は互いに独立して、水素又はＣ１〜Ｃ４アルキルであり、かつ
ａ３は、２〜１０の数であり、
Ｒ１は、Ｃ１〜Ｃ１１アルキル又はＣ２〜Ｃ６ヒドロキシアルキルであり、Ｒ２は、Ｃ１０〜Ｃ２０アルキル又は式（ｂ−１）の基であり；
Ｒ３は、Ｃ２〜Ｃ６アルキレンであり、
基Ｒ４は互いに独立して、Ｃ１〜Ｃ４アルキル又はシクロヘキシルであり；
Ｒ５及びＲ６は互いに独立して、水素、Ｃ１〜Ｃ４アルキル、シクロヘキシル又は式（ｂ−２）の基であるか、
又は基Ｒ５及びＲ６は、それらが結合している窒素原子と一緒になって、モルホリノ基を形成し、かつ
ｂ１は、１〜１０の数であり；
Ｒ８、Ｒ９及びＲ１０は互いに独立して、Ｃ２〜Ｃ６アルキレンであり、かつ基Ｒ７は互いに独立して、式（ｂ−３）の基であり、
Ｒ１１及びＲ１２は互いに独立して、Ｃ１〜Ｃ４アルキルであり、かつ基Ｒ１３は互いに独立して、Ｃ１〜Ｃ４アルキル又はシクロヘキシルである。
【００３１】
好ましい実施態様によれば、式（Ａ−Ｉ）の化合物は、式（Ａ−Ｉ−１）に相当し、
【化２７】
2018512466.tif 000029
ここで、ａ１は、２〜１０の数であり、
式（Ａ−ＩＩ）の化合物は、式（Ａ−ＩＩ−１）又は（Ａ−ＩＩ−２）に相当し、
【化２８】
2018512466.tif 000030
ここで、ａ２は、１〜１０の数であり、
【化２９】
2018512466.tif 000031
ここで、ａ２は、１〜１０の数であり、
式（Ａ−ＩＩＩ）の化合物は、式（Ａ−ＩＩＩ−１）、（Ａ−ＩＩＩ−２）、（Ａ−ＩＩＩ−３）又は（Ａ−ＩＩＩ−４）に相当し、
【化３０】
2018512466.tif 000032
ここで、ａ３は、２〜１０の数であり、
【化３１】
2018512466.tif 000033
ここで、ａ３は、２〜１０の数であり、
【化３２】
2018512466.tif 000034
ここで、Ａ１５は、水素又はメチルであり、かつａ３は、２〜１０の数であり、
【化３３】
2018512466.tif 000035
ここで、ａ３は、２〜１０の数である。
【００３２】
式（Ｂ−Ｉ）の化合物は、式（Ｂ−Ｉ−１）、（Ｂ−Ｉ−２）又は（Ｂ−Ｉ−３）に相当し、
【化３４】
2018512466.tif 000036
式（Ｂ−ＩＩ）の化合物は、式（Ｂ−ＩＩ−１）に相当し、
【化３５】
2018512466.tif 000037
ここで、ｂ１は、１〜１０の数であり、
式（Ｂ−ＩＩＩ）の化合物は、式（Ｂ−ＩＩＩ−１）に相当し、
【化３６】
2018512466.tif 000038
ここで、Ｒ７は、式（ｂ−３−１）
【化３７】
2018512466.tif 000039
の基である。
【００３３】
特に好ましい実施態様によれば、成分（Ａ）は、式（Ａ−Ｉ−１）の化合物であり、かつ成分（Ｂ）は、式（Ｂ−ＩＩ−１）の化合物であるか、又は
成分（Ａ）は、式（Ａ−ＩＩ−１−ａ）の化合物であり、かつ成分（Ｂ）は、式（Ｂ−ＩＩＩ−１）の化合物であるか、又は
成分（Ａ）は、式（Ａ−ＩＩＩ−２）の化合物であり、かつ成分（Ｂ）は、式（Ｂ−Ｉ−１）の化合物であり、
【化３８】
2018512466.tif 000040
ここで、ａ１は、２〜１０の数であり、
【化３９】
2018512466.tif 000041
ここで、Ｘは、基
【化４０】
2018512466.tif 000042
であり、かつ
Ｙは、基
【化４１】
2018512466.tif 000043
であり、
【化４２】
2018512466.tif 000044
ここで、ａ３は、２〜１０の数であり、
【化４３】
2018512466.tif 000045
ここで、ｂ１は、１〜１０の数であり、
【化４４】
2018512466.tif 000046
ここで、Ｒ７は、式（ｂ−３−１）
【化４５】
2018512466.tif 000047
の基である。
【００３４】
該ポリオレフィンは、さらに、１種以上の従来の添加剤を含有してよい。適した例は、以下に列挙される。
【００３５】
１．  酸化防止剤
１．１．  アルキル化モノフェノール類、例えば２，６−ジ−tert−ブチル−４−メチルフェノール、２−tert−ブチル−４，６−ジメチルフェノール、２，６−ジ−tert−ブチル−４−エチルフェノール、２，６−ジ−tert−ブチル−４−ｎ−ブチルフェノール、２，６−ジ−tert−ブチル−４−イソブチルフェノール、２，６−ジシクロペンチル−４−メチルフェノール、２−（α−メチルシクロヘキシル）−４，６−ジメチルフェノール、２，６−ジオクタデシル−４−メチルフェノール、２，４，６−トリシクロヘキシルフェノール、２，６−ジ−tert−ブチル−４−メトキシメチルフェノール、側鎖中で線状又は分岐状であるノニルフェノール類、例えば、２，６−ジ−ノニル−４−メチルフェノール、２，４−ジメチル−６−（１’−メチルウンデカ−１’−イル）フェノール、２，４−ジメチル−６−（１’−メチルヘプタデカ−１’−イル）フェノール、２，４−ジメチル−６−（１’−メチルトリデカ−１’−イル）フェノール及びそれらの混合物。
【００３６】
１．２．  アルキルチオメチルフェノール類、例えば２，４−ジオクチルチオメチル−６−tert−ブチルフェノール、２，４−ジオクチルチオメチル−６−メチルフェノール、２，４−ジオクチルチオメチル−６−エチルフェノール、２，６−ジ−ドデシルチオメチル−４−ノニルフェノール。
【００３７】
１．３．  ヒドロキノン類及びアルキル化ヒドロキノン類、例えば２，６−ジ−tert−ブチル−４−メトキシフェノール、２，５−ジ−tert−ブチルヒドロキノン、２，５−ジ−tert−アミルヒドロキノン、２，６−ジフェニル−４−オクタデシルオキシフェノール、２，６−ジ−tert−ブチルヒドロキノン、２，５−ジ−tert−ブチル−４−ヒドロキシアニソール、３，５−ジ−tert−ブチル−４−ヒドロキシアニソール、３，５−ジ−tert−ブチル−４−ヒドロキシフェニル＝ステアラート、ビス（３，５−ジ−tert−ブチル−４−ヒドロキシフェニル）＝アジパート。
【００３８】
１．４．  トコフェロール類、例えばα−トコフェロール、β−トコフェロール、γ−トコフェロール、δ−トコフェロール及びそれらの混合物（ビタミンＥ）。
【００３９】
１．５．  ヒドロキシ化チオジフェニルエーテル類、例えば２，２’−チオビス（６−tert−ブチル−４−メチルフェノール）、２，２’−チオビス（４−オクチルフェノール）、４，４’−チオビス（６−tert−ブチル−３−メチルフェノール）、４，４’−チオビス（６−tert−ブチル−２−メチルフェノール）、４，４’−チオビス（３，６−ジ−sec−アミルフェノール）、４，４’−ビス（２，６−ジメチル−４−ヒドロキシフェニル）ジスルフィド。
【００４０】
１．６．  アルキリデンビスフェノール類、例えば２，２’−メチレンビス（６−tert−ブチル−４−メチルフェノール）、２，２’−メチレンビス（６−tert−ブチル−４−エチルフェノール）、２，２’−メチレンビス［４−メチル−６−（α−メチルシクロヘキシル）フェノール］、２，２’−メチレンビス（４−メチル−６−シクロヘキシルフェノール）、２，２’−メチレンビス（６−ノニル−４−メチルフェノール）、２，２’−メチレンビス（４，６−ジ−tert−ブチルフェノール）、２，２’−エチリデンビス（４，６−ジ−tert−ブチルフェノール）、２，２’−エチリデンビス（６−tert−ブチル−４−イソブチルフェノール）、２，２’−メチレンビス［６−（α−メチルベンジル）−４−ノニルフェノール］、２，２’−メチレンビス［６−（α，α−ジメチルベンジル）−４−ノニルフェノール］、４，４’−メチレンビス（２，６−ジ−tert−ブチルフェノール）、４，４’−メチレンビス（６−tert−ブチル−２−メチルフェノール）、１，１−ビス（５−tert−ブチル−４−ヒドロキシ−２−メチルフェニル）ブタン、２，６−ビス（３−tert−ブチル−５−メチル−２−ヒドロキシベンジル）−４−メチルフェノール、１，１，３−トリス（５−tert−ブチル−４−ヒドロキシ−２−メチルフェニル）ブタン、１，１−ビス（５−tert−ブチル−４−ヒドロキシ−２−メチル−フェニル）−３−ｎ−ドデシルメルカプトブタン、エチレングリコール＝ビス［３，３−ビス（３’−tert−ブチル−４’−ヒドロキシフェニル）ブチラート］、ビス（３−tert−ブチル−４−ヒドロキシ−５−メチル−フェニル）ジシクロペンタジエン、ビス［２−（３’−tert−ブチル−２’−ヒドロキシ−５’−メチルベンジル）−６−tert−ブチル−４−メチルフェニル］テレフタラート、１，１−ビス−（３，５−ジメチル−２−ヒドロキシフェニル）ブタン、２，２−ビス（３，５−ジ−tert−ブチル−４−ヒドロキシフェニル）プロパン、２，２−ビス（５−tert−ブチル−４−ヒドロキシ−２−メチルフェニル）−４−ｎ−ドデシルメルカプトブタン、１，１，５，５−テトラ−（５−tert−ブチル−４−ヒドロキシ−２−メチルフェニル）ペンタン。
【００４１】
１．７．  Ｏ−、Ｎ−及びＳ−ベンジル化合物、例えば３，５，３’，５’−テトラ−tert−ブチル−４，４’−ジヒドロキシジベンジルエーテル、オクタデシル−４−ヒドロキシ−３，５−ジメチルベンジルメルカプトアセタート、トリデシル−４−ヒドロキシ−３，５−ジ−tert−ブチルベンジルメルカプトアセタート、トリス（３，５−ジ−tert−ブチル−４−ヒドロキシベンジル）アミン、ビス（４−tert−ブチル−３−ヒドロキシ−２，６−ジメチルベンジル）ジチオテレフタラート、ビス（３，５−ジ−tert−ブチル−４−ヒドロキシベンジル）スルフィド、イソオクチル−３，５−ジ−tert−ブチル−４−ヒドロキシベンジルメルカプトアセタート。
【００４２】
１．８．  ヒドロキシベンジル化マロナート類、例えばジオクタデシル−２，２−ビス（３，５−ジ−tert−ブチル−２−ヒドロキシベンジル）マロナート、ジ−オクタデシル−２−（３−tert−ブチル−４−ヒドロキシ−５−メチルベンジル）マロナート、ジ−ドデシルメルカプトエチル−２，２−ビス（３，５−ジ−tert−ブチル−４−ヒドロキシベンジル）マロナート、ビス［４−（１，１，３，３−テトラメチルブチル）フェニル］−２，２−ビス（３，５−ジ−tert−ブチル−４−ヒドロキシベンジル）マロナート。
【００４３】
１．９．  芳香族ヒドロキシベンジル化合物、例えば１，３，５−トリス（３，５−ジ−tert−ブチル−４−ヒドロキシベンジル）−２，４，６−トリメチルベンゼン、１，４−ビス（３，５−ジ−tert−ブチル−４−ヒドロキシベンジル）−２，３，５，６−テトラメチルベンゼン、２，４，６−トリス（３，５−ジ−tert−ブチル−４−ヒドロキシベンジル）フェノール。
【００４４】
１．１０．  トリアジン化合物、例えば２，４−ビス（オクチルメルカプト）−６−（３，５−ジ−tert−ブチル−４−ヒドロキシアニリノ）−１，３，５−トリアジン、２−オクチルメルカプト−４，６−ビス（３，５−ジ−tert−ブチル−４−ヒドロキシアニリノ）−１，３，５−トリアジン、２−オクチルメルカプト−４，６−ビス（３，５−ジ−tert−ブチル−４−ヒドロキシフェノキシ）−１，３，５−トリアジン、２，４，６−トリス（３，５−ジ−tert−ブチル−４−ヒドロキシフェノキシ）−１，２，３−トリアジン、１，３，５−トリス（３，５−ジ−tert−ブチル−４−ヒドロキシベンジル）イソシアヌラート、１，３，５−トリス（４−tert−ブチル−３−ヒドロキシ−２，６−ジメチルベンジル）イソシアヌラート、２，４，６−トリス（３，５−ジ−tert−ブチル−４−ヒドロキシフェニルエチル）−１，３，５−トリアジン、１，３，５−トリス（３，５−ジ−tert−ブチル−４−ヒドロキシフェニルプロピオニル）−ヘキサヒドロ−１，３，５−トリアジン、１，３，５−トリス（３，５−ジシクロヘキシル−４−ヒドロキシベンジル）イソシアヌラート。
【００４５】
１．１１．  ベンジルホスホナート類、例えばジメチル−２，５−ジ−tert−ブチル−４−ヒドロキシベンジルホスホナート、ジエチル−３，５−ジ−tert−ブチル−４−ヒドロキシベンジルホスホナート、ジオクタデシル−３，５−ジ−tert−ブチル−４−ヒドロキシベンジルホスホナート、ジオクタデシル−５−tert−ブチル−４−ヒドロキシ−３−メチルベンジルホスホナート、３，５−ジ−tert−ブチル−４−ヒドロキシベンジルホスホン酸のモノエチルエステルのカルシウム塩。
【００４６】
１．１２．  アシルアミノフェノール類、例えば４−ヒドロキシラウラニリド、４−ヒドロキシステアラニリド、オクチル＝Ｎ−（３，５−ジ−tert−ブチル−４−ヒドロキシフェニル）カルバマート。
【００４７】
１．１３．  β−（３，５−ジ−tert−ブチル−４−ヒドロキシフェニル）プロピオン酸の一価又は多価のアルコールとのエステル、例えばメタノール、エタノール、ｎ−オクタノール、イソオクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌラート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００４８】
１．１４．  β−（５−tert−ブチル−４−ヒドロキシ−３−メチルフェニル）プロピオン酸の一価又は多価のアルコールとのエステル、例えばメタノール、エタノール、ｎ−オクタノール、イソオクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌラート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン；３，９−ビス［２−｛３−（３−tert−ブチル−４−ヒドロキシ−５−メチルフェニル）プロピオニルオキシ｝−１，１−ジメチルエチル］−２，４，８，１０−テトラオキサスピロ［５．５］ウンデカンとのエステル。
【００４９】
１．１５．  β−（３，５−ジシクロヘキシル−４−ヒドロキシフェニル）プロピオン酸の一価又は多価のアルコールとのエステル、例えばメタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌラート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００５０】
１．１６．  ３，５−ジ−tert−ブチル−４−ヒドロキシフェニル酢酸の一価又は多価のアルコールとのエステル、例えばメタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌラート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００５１】
１．１７．  β−（３，５−ジ−tert−ブチル−４−ヒドロキシフェニル）プロピオン酸のアミド類  例えばＮ，Ｎ’−ビス（３，５−ジ−tert−ブチル−４−ヒドロキシフェニルプロピオニル）ヘキサメチレンジアミド、Ｎ，Ｎ’−ビス（３，５−ジ−tert−ブチル−４−ヒドロキシフェニルプロピオニル）トリメチレンジアミド、Ｎ，Ｎ’−ビス（３，５−ジ−tert−ブチル−４−ヒドロキシフェニルプロピオニル）ヒドラジド、Ｎ，Ｎ’−ビス［２−（３−［３，５−ジ−tert−ブチル−４−ヒドロキシフェニル］プロピオニルオキシ）エチル］オキサミド（Naugard(登録商標)XL-1、Uniroyalにより供給）。
【００５２】
１．１８．  アスコルビン酸（ビタミンＣ）
１．１９．  アミン系酸化防止剤、例えばＮ，Ｎ’−ジ−イソプロピル−ｐ−フェニレンジアミン、Ｎ，Ｎ’−ジ−sec−ブチル−ｐ−フェニレンジアミン、Ｎ，Ｎ’−ビス（１，４−ジメチルペンチル）−ｐ−フェニレンジアミン、Ｎ，Ｎ’−ビス（１−エチル−３−メチルペンチル）−ｐ−フェニレンジアミン、Ｎ，Ｎ’−ビス（１−メチルヘプチル）−ｐ−フェニレンジアミン、Ｎ，Ｎ’−ジシクロヘキシル−ｐ−フェニレンジアミン、Ｎ，Ｎ’−ジフェニル−ｐ−フェニレンジアミン、Ｎ，Ｎ’−ビス（２−ナフチル）−ｐ−フェニレンジアミン、Ｎ−イソプロピル−Ｎ’−フェニル−ｐ−フェニレンジアミン、Ｎ−（１，３−ジメチルブチル）−Ｎ’−フェニル−ｐ−フェニレンジアミン、Ｎ−（１−メチルヘプチル）−Ｎ’−フェニル−ｐ−フェニレンジアミン、Ｎ−シクロヘキシル−Ｎ’−フェニル−ｐ−フェニレンジアミン、４−（ｐ−トルエンスルファモイル）ジフェニルアミン、Ｎ，Ｎ’−ジメチル−Ｎ，Ｎ’−ジ−sec−ブチル−ｐ−フェニレンジアミン、ジフェニルアミン、Ｎ−アリルジフェニルアミン、４−イソプロポキシジフェニルアミン、Ｎ−フェニル−１−ナフチルアミン、Ｎ−（４−tert−オクチルフェニル）−１−ナフチルアミン、Ｎ−フェニル−２−ナフチルアミン、オクチル化ジフェニルアミン、例えばｐ，ｐ’−ジ−tert−オクチルジフェニルアミン、４−ｎ−ブチルアミノフェノール、４−ブチリルアミノフェノール、４−ノナノイルアミノフェノール、４−ドデカノイルアミノフェノール、４−オクタデカノイルアミノフェノール、ビス（４−メトキシフェニル）アミン、２，６−ジ−tert−ブチル−４−ジメチルアミノメチルフェノール、２，４’−ジアミノジフェニルメタン、４，４’−ジアミノジフェニルメタン、Ｎ，Ｎ，Ｎ’，Ｎ’−テトラメチル−４，４’−ジアミノジフェニルメタン、１，２−ビス［（２−メチルフェニル）アミノ］エタン、１，２−ビス（フェニルアミノ）プロパン、（ｏ−トリル）ビグアニド、ビス［４−（１’，３’−ジメチルブチル）フェニル］アミン、tert−オクチル化Ｎ−フェニル−１−ナフチルアミン、モノアルキル化及びジアルキル化tert−ブチル／tert−オクチルジフェニルアミンの混合物、モノアルキル化及びジアルキル化ノニルジフェニルアミンの混合物、モノアルキル化及びジアルキル化ドデシルジフェニルアミンの混合物、モノアルキル化及びジアルキル化イソプロピル／イソヘキシルジフェニルアミンの混合物、モノアルキル化及びジアルキル化tert−ブチルジフェニルアミンの混合物、２，３−ジヒドロ−３，３−ジメチル−４Ｈ−１，４−ベンゾチアジン、フェノチアジン、モノアルキル化及びジアルキル化tert−ブチル／tert−オクチルフェノチアジンの混合物、モノアルキル化及びジアルキル化tert−オクチル−フェノチアジンの混合物、Ｎ−アリルフェノチアジン、Ｎ，Ｎ，Ｎ’，Ｎ’−テトラフェニル−１，４−ジアミノブタ−２−エン。
【００５３】
２．  紫外線吸収剤及び光安定剤
２．１．  ２−（２’−ヒドロキシフェニル）ベンゾトリアゾール類、例えば２−（２’−ヒドロキシ−５’−メチルフェニル）−ベンゾトリアゾール、２−（３’，５’−ジ−tert−ブチル−２’−ヒドロキシフェニル）ベンゾトリアゾール、２−（５’−tert−ブチル−２’−ヒドロキシフェニル）ベンゾトリアゾール、２−（２’−ヒドロキシ−５’−（１，１，３，３−テトラメチルブチル）フェニル）ベンゾトリアゾール、２−（３’，５’−ジ−tert−ブチル−２’−ヒドロキシフェニル）−５−クロロ−ベンゾトリアゾール、２−（３’−tert−ブチル−２’−ヒドロキシ−５’−メチルフェニル）−５−クロロ−ベンゾトリアゾール、２−（３’−sec−ブチル−５’−tert−ブチル−２’−ヒドロキシフェニル）ベンゾトリアゾール、２−（２’−ヒドロキシ−４’−オクチルオキシフェニル）ベンゾトリアゾール、２−（３’，５’−ジ−tert−アミル−２’−ヒドロキシフェニル）ベンゾトリアゾール、２−（３’，５’−ビス−（α，α−ジメチルベンジル）−２’−ヒドロキシフェニル）ベンゾトリアゾール、２−（３’−tert−ブチル−２’−ヒドロキシ−５’−（２−オクチルオキシカルボニルエチル）フェニル）−５−クロロ−ベンゾトリアゾール、２−（３’−tert−ブチル−５’−［２−（２−エチルヘキシルオキシ）−カルボニルエチル］−２’−ヒドロキシフェニル）−５−クロロ−ベンゾトリアゾール、２−（３’−tert−ブチル−２’−ヒドロキシ−５’−（２−メトキシカルボニルエチル）フェニル）−５−クロロ−ベンゾトリアゾール、２−（３’−tert−ブチル−２’−ヒドロキシ−５’−（２−メトキシカルボニルエチル）フェニル）ベンゾトリアゾール、２−（３’−tert−ブチル−２’−ヒドロキシ−５’−（２−オクチルオキシカルボニルエチル）フェニル）ベンゾトリアゾール、２−（３’−tert−ブチル−５’−［２−（２−エチルヘキシルオキシ）カルボニルエチル］−２’−ヒドロキシフェニル）ベンゾトリアゾール、２−（３’−ドデシル−２’−ヒドロキシ−５’−メチルフェニル）ベンゾトリアゾール、２−（３’−tert−ブチル−２’−ヒドロキシ−５’−（２−イソオクチルオキシカルボニルエチル）フェニルベンゾトリアゾール、２，２’−メチレン−ビス［４−（１，１，３，３−テトラメチルブチル）−６−ベンゾトリアゾール−２−イルフェノール］；２−［３’−tert−ブチル−５’−（２−メトキシカルボニルエチル）−２’−ヒドロキシフェニル］−２Ｈ−ベンゾトリアゾールとポリエチレングリコール３００とのエステル交換生成物；
【化４６】
2018512466.tif 000048
ここでＲ＝３’−tert−ブチル−４’−ヒドロキシ−５’−２Ｈ−ベンゾトリアゾール−２−イルフェニル、２−［２’−ヒドロキシ−３’−（α，α−ジメチルベンジル）−５’−（１，１，３，３−テトラメチルブチル）−フェニル］ベンゾトリアゾール；２−［２’−ヒドロキシ−３’−（１，１，３，３−テトラメチルブチル）−５’−（α，α−ジメチルベンジル）−フェニル］ベンゾトリアゾール。
【００５４】
２．２．  ２−ヒドロキシベンゾフェノン類、例えばその４−ヒドロキシ、４−メトキシ、４−オクチルオキシ、４−デシルオキシ、４−ドデシルオキシ、４−ベンジルオキシ、４，２’，４’−トリヒドロキシ及び２’−ヒドロキシ−４，４’−ジメトキシ誘導体。
【００５５】
２．３．  置換及び二置換の安息香酸のエステル類、例えば４−tert−ブチル−フェニル＝サリチラート、フェニル＝サリチラート、オクチルフェニル＝サリチラート、ジベンゾイル＝レソルシノール、ビス（４−tert−ブチルベンゾイル）レソルシノール、ベンゾイル＝レソルシノール、２，４−ジ−tert−ブチルフェニル＝３，５−ジ−tert−ブチル−４−ヒドロキシベンゾアート、ヘキサデシル＝３，５−ジ−tert−ブチル−４−ヒドロキシベンゾアート、オクタデシル＝３，５−ジ−tert−ブチル−４−ヒドロキシベンゾアート、２−メチル−４，６−ジ−tert−ブチルフェニル＝３，５−ジ−tert−ブチル−４−ヒドロキシベンゾアート。
【００５６】
２．４．  アクリラート類、例えばエチル＝α−シアノ−β，β−ジフェニルアクリラート、イソオクチル＝α−シアノ−β，β−ジフェニルアクリラート、メチル＝α−カルボメトキシシンナマート、メチル＝α−シアノ−β−メチル−ｐ−メトキシシンナマート、ブチル＝α−シアノ−β−メチル−ｐ−メトキシ−シンナマート、メチル＝α−カルボメトキシ−ｐ−メトキシシンナマート、Ｎ−（β−カルボメトキシ−β−シアノビニル）−２−メチルインドリン、ネオペンチル＝テトラ（α−シアノ−β，β−ジフェニルアクリラート）。
【００５７】
２．５．  ニッケル化合物、例えば２，２’−チオ−ビス［４−（１，１，３，３−テトラメチルブチル）フェノール］のニッケル錯体、例えば、ｎ−ブチルアミン、トリエタノールアミン又はＮ−シクロヘキシルジエタノールアミンのようなさらなる配位子を有するか又は有しないその１：１又は１：２錯体、ニッケルジブチルジチオカルバマート、４−ヒドロキシ−３，５−ジ−tert−ブチルベンジルホスホン酸のモノアルキルエステルの、例えばそのメチル又はエチルエステルの、ニッケル塩、ケトオキシムの、例えば２−ヒドロキシ−４−メチルフェニルウンデシルケトオキシムの、ニッケル錯体、さらなる配位子を有するか又は有しない１−フェニル−４−ラウロイル−５−ヒドロキシピラゾールのニッケル錯体。
【００５８】
２．６．  立体障害アミン類、例えば炭酸ビス（１−ウンデシルオキシ−２，２，６，６−テトラメチル−４−ピペリジル）エステル、ビス（２，２，６，６−テトラメチル−４−ピペリジル）セバカート、ビス（２，２，６，６−テトラメチル−４−ピペリジル）スクシナート、ビス（１，２，２，６，６−ペンタメチル−４−ピペリジル）セバカート、ビス（１−オクチルオキシ−２，２，６，６−テトラメチル−４−ピペリジル）セバカート、ビス（１，２，２，６，６−ペンタメチル−４−ピペリジル）＝ｎ−ブチル−３，５−ジ−tert−ブチル−４−ヒドロキシベンジルマロナート、１−（２−ヒドロキシエチル）−２，２，６，６−テトラメチル−４−ヒドロキシピペリジンとコハク酸との縮合物、Ｎ，Ｎ’−ビス（２，２，６，６−テトラメチル−４−ピペリジル）ヘキサメチレンジアミンと４−tert−オクチルアミノ−２，６−ジクロロ−１，３，５−トリアジンとの線状又は環状の縮合物、トリス（２，２，６，６−テトラメチル−４−ピペリジル）ニトリロトリアセタート、テトラキス（２，２，６，６−テトラメチル−４−ピペリジル）−１，２，３，４−ブタンテトラカルボキシラート、１，１’−（１，２−エタンジイル）−ビス（３，３，５，５−テトラメチルピペラジノン）、４−ベンゾイル−２，２，６，６−テトラメチルピペリジン、４−ステアリルオキシ−２，２，６，６−テトラメチルピペリジン、ビス（１，２，２，６，６−ペンタメチルピペリジル）−２−ｎ−ブチル−２−（２−ヒドロキシ−３，５−ジ−tert−ブチルベンジル）マロナート、３−ｎ−オクチル−７，７，９，９−テトラメチル−１，３，８−トリアザスピロ［４．５］デカン−２，４−ジオン、ビス（１−オクチルオキシ−２，２，６，６−テトラメチルピペリジル）セバカート、ビス（１−オクチルオキシ−２，２，６，６−テトラメチルピペリジル）スクシナート、Ｎ，Ｎ’−ビス（２，２，６，６−テトラメチル−４−ピペリジル）ヘキサメチレンジアミンと４−モルホリノ−２，６−ジクロロ−１，３，５−トリアジンとの線状又は環状の縮合物、２−クロロ−４，６−ビス（４−ｎ−ブチルアミノ−２，２，６，６−テトラメチルピペリジル）−１，３，５−トリアジンと１，２−ビス（３−アミノプロピルアミノ）エタンとの縮合物、２−クロロ−４，６−ジ−（４−ｎ−ブチルアミノ−１，２，２，６，６−ペンタメチルピペリジル）−１，３，５−トリアジンと１，２−ビス（３−アミノプロピルアミノ）エタンとの縮合物、８−アセチル−３−ドデシル−７，７，９，９−テトラメチル−１，３，８−トリアザスピロ［４．５］デカン−２，４−ジオン、３−ドデシル−１−（２，２，６，６−テトラメチル−４−ピペリジル）ピロリジン−２，５−ジオン、３−ドデシル−１−（１，２，２，６，６−ペンタメチル−４−ピペリジル）ピロリジン−２，５−ジオン、４−ヘキサデシルオキシ−２，２，６，６−テトラメチルピペリジンと４−ステアリルオキシ−２，２，６，６−テトラメチルピペリジンとの混合物、Ｎ，Ｎ’−ビス（２，２，６，６−テトラメチル−４−ピペリジル）ヘキサメチレンジアミンと４−シクロヘキシルアミノ−２，６−ジクロロ−１，３，５−トリアジンとの縮合物、���，２−ビス（３−アミノプロピルアミノ）エタン及び２，４，６−トリクロロ−１，３，５−トリアジン並びに４−ブチルアミノ−２，２，６，６−テトラメチルピペリジンの縮合物（ＣＡＳ登録番号[136504-96-6]）；１，６−ヘキサンジアミン及び２，４，６−トリクロロ−１，３，５−トリアジン並びにＮ，Ｎ−ジブチルアミン及び４−ブチルアミノ−２，２，６，６−テトラメチルピペリジンの縮合物（ＣＡＳ登録番号[192268-64-7]）；Ｎ−（２，２，６，６−テトラメチル−４−ピペリジル）−ｎ−ドデシルスクシンイミド、Ｎ−（１，２，２，６，６−ペンタメチル−４−ピペリジル）−ｎ−ドデシルスクシンイミド、２−ウンデシル−７，７，９，９−テトラメチル−１−オキサ−３，８−ジアザ−４−オキソ−スピロ［４，５］デカン、７，７，９，９−テトラメチル−２−シクロウンデシル−１−オキサ−３，８−ジアザ−４−オキソスピロ−［４，５］デカンとエピクロロヒドリンとの反応生成物、１，１−ビス（１，２，２，６，６−ペンタメチル−４−ピペリジルオキシカルボニル）−２−（４−メトキシフェニル）エテン、Ｎ，Ｎ’−ビス−ホルミル−Ｎ，Ｎ’−ビス（２，２，６，６−テトラメチル−４−ピペリジル）ヘキサメチレンジアミン、４−メトキシメチレンマロン酸と１，２，２，６，６−ペンタメチル−４−ヒドロキシピペリジンとのジエステル、ポリ［メチルプロピル−３−オキシ−４−（２，２，６，６−テトラメチル−４−ピペリジル）］シロキサン、マレイン酸無水物−α−オレフィンコポリマーと２，２，６，６−テトラメチル−４−アミノピペリジン又は１，２，２，６，６−ペンタメチル−４−アミノピペリジンとの反応生成物、２，４−ビス［Ｎ−（１−シクロヘキシルオキシ−２，２，６，６−テトラメチルピペリジン−４−イル）−Ｎ−ブチルアミノ］−６−（２−ヒドロキシエチル）アミノ−１，３，５−トリアジン、１−（２−ヒドロキシ−２−メチルプロポキシ）−４−オクタデカノイルオキシ−２，２，６，６−テトラメチルピペリジン、５−（２−エチルヘキサノイル）オキシメチル−３，３，５−トリメチル−２−モルホリノン、Sanduvor（Clariant；ＣＡＳ登録番号106917-31-1]、５−（２−エチルヘキサノイル）オキシメチル−３，３，５−トリメチル−２−モルホリノン、２，４−ビス［（１−シクロヘキシルオキシ−２，２，６，６−ピペリジン−４−イル）ブチルアミノ］−６−クロロ−ｓ−トリアジンとＮ，Ｎ’−ビス（３−アミノプロピル）エチレンジアミン）の反応生成物、１，３，５−トリス（Ｎ−シクロヘキシル−Ｎ−（２，２，６，６−テトラメチルピペラジン−３−オン−４−イル）アミノ）−ｓ−トリアジン、１，３，５−トリス（Ｎ−シクロヘキシル−Ｎ−（１，２，２，６，６−ペンタメチルピペラジン−３−オン−４−イル）アミノ）−ｓ−トリアジン。
【００５９】
２．７．  オキサミド類、例えば４，４’−ジオクチルオキシオキサニリド、２，２’−ジエトキシオキサニリド、２，２’−ジオクチルオキシ−５，５’−ジ−tert−ブトキサニリド、２，２’−ジドデシルオキシ−５，５’−ジ−tert−ブトキサニリド、２−エトキシ−２’−エチルオキサニリド、Ｎ，Ｎ’−ビス（３−ジメチルアミノプロピル）オキサミド、２−エトキシ−５−tert−ブチル−２’−エトキサニリド及びそれと２−エトキシ−２’−エチル−５，４’−ジ−tert−ブトキサニリドとの混合物、ｏ−及びｐ−メトキシ−二置換オキサニリドの混合物及びｏ−及びｐ−エトキシ−二置換オキサニリドの混合物。
【００６０】
２．８．  ２−（２−ヒドロキシフェニル）−１，３，５−トリアジン類、例えば２，４，６−トリス（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−（２−ヒドロキシ−４−トリデシルオキシフェニル）−４，６−ビス（２，４−ジメチルフェニル）−１，３，５−トリアジン、２−［２−ヒドロキシ−４−（２−ヒドロキシ−３−ブチルオキシプロポキシ）フェニル］−４，６−ビス（２，４−ジメチル）−１，３，５−トリアジン、２−［２−ヒドロキシ−４−（２−ヒドロキシ−３−オクチルオキシプロピルオキシ）フェニル］−４，６−ビス（２，４−ジメチル）−１，３，５−トリアジン、２−［４−（ドデシルオキシ／トリデシルオキシ−２−ヒドロキシプロポキシ）−２−ヒドロキシフェニル］−４，６−ビス（２，４−ジメチルフェニル）−１，３，５−トリアジン、２−［２−ヒドロキシ−４−（２−ヒドロキシ−３−ドデシルオキシプロポキシ）フェニル］−４，６−ビス（２，４−ジメチルフェニル）−１，３，５−トリアジン、２−（２−ヒドロキシ−４−ヘキシルオキシ）フェニル−４，６−ジフェニル−１，３，５−トリアジン、２−（２−ヒドロキシ−４−メトキシフェニル）−４，６−ジフェニル−１，３，５−トリアジン、２，４，６−トリス［２−ヒドロキシ−４−（３−ブトキシ−２−ヒドロキシプロポキシ）フェニル］−１，３，５−トリアジン、２−（２−ヒドロキシフェニル）−４−（４−メトキシフェニル）−６−フェニル−１，３，５−トリアジン、２−｛２−ヒドロキシ−４−［３−（２−エチルヘキシル−１−オキシ）−２−ヒドロキシプロピルオキシ］フェニル｝−４，６−ビス（２，４−ジメチルフェニル）−１，３，５−トリアジン、２，４−ビス（４−［２−エチルヘキシルオキシ］−２−ヒドロキシフェニル）−６−（４−メトキシフェニル）−１，３，５−トリアジン、２−（４，６−ビス−ビフェニル−４−イル−１，３，５−トリアジン−２−イル）−５−（２−エチル−（ｎ）−ヘキシルオキシ）フェノール。
【００６１】
３．  金属不活性化剤、例えばＮ，Ｎ’−ジフェニルオキサミド、Ｎ−サリチラール−Ｎ’−サリチロイルヒドラジン、Ｎ，Ｎ’−ビス（サリチロイル）ヒドラジン、Ｎ，Ｎ’−ビス（３，５−ジ−tert−ブチル−４−ヒドロキシフェニルプロピオニル）ヒドラジン、３−サリチロイルアミノ−１，２，４−トリアゾール、ビス（ベンジリデン）オキサリルジヒドラジド、オキサニリド、イソフタロイルジヒドラジド、セバコイルビスフェニルヒドラジド、Ｎ，Ｎ’−ジアセチルアジポイルジヒドラジド、Ｎ，Ｎ’−ビス（サリチロイル）オキサリルジヒドラジド、Ｎ，Ｎ’−ビス（サリチロイル）チオプロピオニルジヒドラジド。
【００６２】
４．  ホスフィット類及びホスホニット類、例えばトリフェニル＝ホスフィット、ジフェニルアルキル＝ホスフィット、フェニルジアルキル＝ホスフィット、トリス（ノニルフェニル）＝ホスフィット、トリラウリル＝ホスフィット、トリオクタデシル＝ホスフィット、ジステアリルペンタエリトリトール＝ジホスフィット、トリス（２，４−ジ−tert−ブチルフェニル）＝ホスフィット、ジイソデシル＝ペンタエリトリトール＝ジホスフィット、ビス（２，４−ジ−tert−ブチルフェニル）ペンタエリトリトール＝ジホスフィット、ビス（２，４−ジ−クミルフェニル）ペンタエリトリトール＝ジホスフィット、ビス（２，６−ジ−tert−ブチル−４−メチルフェニル）ペンタエリトリトール＝ジホスフィット、ジイソデシルオキシペンタエリトリトール＝ジホスフィット、ビス（２，４−ジ−tert−ブチル−６−メチルフェニル）ペンタエリトリトール＝ジホスフィット、ビス（２，４，６−トリス（tert−ブチルフェニル）ペンタエリトリトール＝ジホスフィット、トリステアリル＝ソルビトール＝トリホスフィット、テトラキス（２，４−ジ−tert−ブチルフェニル）＝４，４’−ビフェニレン＝ジホスホニット、６−イソオクチルオキシ−２，４，８，１０−テトラ−tert−ブチル−１２Ｈ−ジベンゾ［ｄ，ｇ］−１，３，２−ジオキサホスホシン、ビス（２，４−ジ−tert−ブチル−６−メチルフェニル）メチル＝ホスフィット、ビス（２，４−ジ−tert−ブチル−６−メチルフェニル）エチル＝ホスフィット、６−フルオロ−２，４，８，１０−テトラ−tert−ブチル−１２−メチル−ジベンゾ［ｄ，ｇ］−１，３，２−ジオキサホスホシン、２，２’，２’’−ニトリロ［トリエチルトリス（３，３’，５，５’−テトラ−tert−ブチル−１，１’−ビフェニル−２，２’−ジイル）ホスフィット］、２−エチルヘキシル（３，３’，５，５’−テトラ−tert−ブチル−１，１’−ビフェニル−２，２’−ジイル）ホスフィット、５−ブチル−５−エチル−２−（２，４，６−トリ−tert−ブチルフェノキシ）−１，３，２−ジオキサホスフィラン。
【００６３】
次のホスフィットが、殊に好ましい：
トリス（２，４−ジ−tert−ブチルフェニル）＝ホスフィット（Irgafos(登録商標)168、Ciba Specialty Chemicals Inc.）、トリス（ノニルフェニル）＝ホスフィット、
【化４７】
2018512466.tif 000049
【００６４】
５．  ヒドロキシルアミン類、例えばＮ，Ｎ−ジベンジルヒドロキシルアミン、Ｎ，Ｎ−ジエチルヒドロキシルアミン、Ｎ，Ｎ−ジオクチルヒドロキシルアミン、Ｎ，Ｎ−ジラウリルヒドロキシルアミン、Ｎ，Ｎ−ジテトラデシルヒドロキシルアミン、Ｎ，Ｎ−ジヘキサデシルヒドロキシルアミン、Ｎ，Ｎ−ジオクタデシルヒドロキシルアミン、Ｎ−ヘキサデシル−Ｎ−オクタデシルヒドロキシルアミン、Ｎ−ヘプタデシル−Ｎ−オクタデシルヒドロキシルアミン、水素化獣脂アミンから誘導されるＮ，Ｎ−ジアルキルヒドロキシルアミン。
【００６５】
６．  ニトロン類、例えば、Ｎ−ベンジル−α−フェニルニトロン、Ｎ−エチル−α−メチルニトロン、Ｎ−オクチル−α−ヘプチルニトロン、Ｎ−ラウリル−α−ウンデシルニトロン、Ｎ−テトラデシル−α−トリデシルニトロン、Ｎ−ヘキサデシル−α−ペンタデシルニトロン、Ｎ−オクタデシル−α−ヘプタデシルニトロン、Ｎ−ヘキサデシル−α−ヘプタデシルニトロン、Ｎ−オクタデシル−α−ペンタデシルニトロン、Ｎ−ヘプタデシル−α−ヘプタデシルニトロン、Ｎ−オクタデシル−α−ヘキサデシルニトロン、水素化獣脂アミンから誘導されるＮ，Ｎ−ジアルキルヒドロキシルアミンから誘導されるニトロン。
【００６６】
７．  チオシナージスト、例えばジラウリルチオジプロピオナート、ジミリスチルチオジプロピオナート、ジステアリルチオジプロピオナート、ペンタエリトリトールテトラキス［３−（ドデシルチオ）プロピオナート］又はジステアリルジスルフィド。
【００６７】
８．  過酸化物スカベンジャー、例えばβ−チオジプロピオン酸のエステル、例えばそのラウリル、ステアリル、ミリスチル又はトリデシルエステル、メルカプトベンゾイミダゾール又は亜鉛と２−メルカプトベンゾイミダゾールの塩、亜鉛ジブチルジチオカルバマート、ジオクタデシルジスルフィド、ペンタエリトリトールテトラキス（β−ドデシルメルカプト）プロピオナート。
【００６８】
９．  ポリアミド安定剤、例えばヨウ化物及び／又はリン化合物との組合せでの銅塩、及び二価マンガンの塩。
【００６９】
１０．  塩基性の補助安定剤、例えばメラミン、ポリビニルピロリドン、ジシアンジアミド、トリアリルシアヌラート、尿素誘導体、ヒドラジン誘導体、アミン、ポリアミド、ポリウレタン、高級脂肪酸のアルカリ金属塩及びアルカリ土類金属塩、例えばステアリン酸カルシウム、ステアリン酸亜鉛、ベヘン酸マグネシウム、ステアリン酸マグネシウム、リシノール酸ナトリウム及びパルミチン酸カリウム、アンチモンピロカテコラート又は亜鉛ピロカテコラート。
【００７０】
１１．  造核剤、例えば無機物質、例えばタルク、金属酸化物、例えば二酸化チタン又は酸化マグネシウム、リン酸塩、炭酸塩又は硫酸塩、好ましくはアルカリ土類金属の前記塩；有機化合物、例えばモノカルボン酸若しくはポリカルボン酸及それらの塩、例えば４−tert−ブチル安息香酸、アジピン酸、ジフェニル酢酸、コハク酸ナトリウム又は安息香酸ナトリウム；高分子化合物、例えばイオン性コポリマー（イオノマー）。殊に好ましいのは、１，３：２，４−ビス（３’，４’−ジメチルベンジリデン）ソルビトール、１，３：２，４−ジ（パラメチルジベンジリデン）ソルビトール及び１，３：２，４−ジ（ベンジリデン）ソルビトールである。
【００７１】
１２．  充填材及び補強材、例えば炭酸カルシウム、ケイ酸塩、ガラス繊維、ガラスビーズ、アスベスト、タルク、カオリン、雲母、硫酸バリウム、金属の酸化物及び水酸化物、カーボンブラック、黒鉛、木粉及びその他の天然物の粉末又は繊維、合成繊維。
【００７２】
１３．  その他の添加剤、例えば可塑剤、滑剤、乳化剤、顔料、レオロジー添加剤、触媒、流れ調整剤、蛍光増白剤、防炎加工剤、帯電防止剤及び発泡剤。
【００７３】
１４．  ベンゾフラノン類及びインドリノン類、例えば米国特許第４３２５８６３号明細書(U.S. 4,325,863)；米国特許第４３３８２４４号明細書(U.S. 4,338,244)；米国特許第５１７５３１２号明細書(U.S. 5,175,312)；米国特許第５２１６０５２号明細書(U.S. 5,216,052)；米国特許第５２５２６４３号明細書(U.S. 5,252,643)；独国特許出願公開第４３１６６１１号明細書(DE-A-4316611)；独国特許出願公開第４３１６６２２号明細書(DE-A-4316622)；独国特許出願公開第４３１６８７６号明細書(DE-A-4316876)；欧州特許出願公開第０５８９８３９号明細書(EP-A-0589839)、欧州特許出願公開第０５９１１０２号明細書(EP-A-0591102)；欧州特許出願公開第１２９１３８４号明細書(EP-A-1291384)に開示されたもの又は３−［４−（２−アセトキシエトキシ）フェニル］−５，７−ジ−tert−ブチルベンゾフラン−２−オン、５，７−ジ−tert−ブチル−３−［４−（２−ステアロイルオキシエトキシ）フェニル］ベンゾフラン−２−オン、３，３’−ビス［５，７−ジ−tert−ブチル−３−（４−［２−ヒドロキシエトキシ］フェニル）ベンゾフラン−２−オン］、５，７−ジ−tert−ブチル−３−（４−エトキシフェニル）ベンゾフラン−２−オン、３−（４−アセトキシ−３，５−ジメチルフェニル）−５，７−ジ−tert−ブチルベンゾフラン−２−オン、３−（３，５−ジメチル−４−ピバロイルオキシフェニル）−５，７−ジ−tert−ブチルベンゾフラン−２−オン、３−（３，４−ジメチルフェニル）−５，７−ジ−tert−ブチルベンゾフラン−２−オン、３−（２，３−ジメチルフェニル）−５，７−ジ−tert−ブチルベンゾフラン−２−オン、３−（２−アセチル−５−イソオクチルフェニル）−５−イソオクチルベンゾフラン−２−オン。
【００７４】
成分（Ａ）と従来の添加剤との質量比は、例えば１：１００〜１００：１、好ましくは１：１００〜１０：１、特に１：１０〜１０：１である。
【００７５】
好ましい実施態様によれば、該ポリオレフィンはさらに、成分（Ｃ）として、フェノール系酸化防止剤、好ましくはオクタデシル＝３−（３，５−ジ−tert−ブチル−４−ヒドロキシフェニル）プロピオナートを含有する。
【００７６】
成分（Ｃ）は、該ポリオレフィンの質量に対して、例えば０．０１〜１０％の濃度で存在してよい。
【００７７】
好ましい別の実施態様によれば、成分（Ａ）は、式（Ａ−Ｉ−１）の化合物及び式（Ａ−ＩＩＩ−２）の化合物であり、かつ成分（Ｂ）は、式（Ｂ−Ｉ−１）又は（Ｂ−ＩＩ−１）の化合物であり、かつ該ポリオレフィンは任意に、オクタデシル＝３−（３，５−ジ−tert−ブチル−４−ヒドロキシフェニル）プロピオナートを含む。
【００７８】
本発明のさらなる実施態様は、上記で記載された方法に従って製造されたポリオレフィン製フィルム、テープ又はモノフィラメントである。
【００７９】
本発明の別の実施態様は、光安定剤として成分（Ａ）を含有し、かつ製造中に水槽を通過する、光安定化されたポリオレフィン製フィルム、テープ又はモノフィラメントの、水キャリオーバーを低下させるための、光安定剤としての成分（Ｂ）の使用である。
【００８０】
本発明のさらに別の実施態様は、光安定化されたポリオレフィン製フィルム、テープ又はモノフィラメントを製造する方法であって、前記光安定化されたポリオレフィン製フィルム、テープ又はモノフィラメントが水槽を５〜１００ｍ／分、好ましくは４〜８０ｍ／分又は１０〜５０ｍ／分、特に２０〜４０ｍ／分の引取速度で通過する工程を含み、前記方法は、前記ポリオレフィン、フィルム、テープ又はモノフィラメントが、上記で定義された通りの成分（Ａ）及び（Ｂ）を含有することにより特徴付けられる。上記の好ましいことは全て、該水槽からの水キャリオーバーを低下させるのに有用であるこの方法にも当てはまる。
【００８１】
以下の例は、本発明をより詳細に説明する。百分率及び部は全て、他に記載されない限り、質量による。
【００８２】
次の例において使用される光安定剤：
化合物（Ａ−Ｉ−１）：
【化４８】
2018512466.tif 000050
ここで、ａ１は、２〜１０の数である。
【００８３】
化合物（Ａ−ＩＩ−１−ａ）：
【化４９】
2018512466.tif 000051
ここで、Ｘは、基
【化５０】
2018512466.tif 000052
であり、かつ
Ｙは、基
【化５１】
2018512466.tif 000053
である。
【００８４】
化合物（Ａ−ＩＩＩ−２）：
【化５２】
2018512466.tif 000054
ここで、Ｅ１は、
【化５３】
2018512466.tif 000055
であり、Ｅ２は、
【化５４】
2018512466.tif 000056
であり、かつａ３は、２〜１０の数である。
【００８５】
化合物（Ｂ−Ｉ−１）：
【化５５】
2018512466.tif 000057
【００８６】
化合物（Ｂ−ＩＩ−１）：
【化５６】
2018512466.tif 000058
ここで、Ｅ３は、
【化５７】
2018512466.tif 000059
であり、Ｅ４は、
【化５８】
2018512466.tif 000060
であり、かつｂ１は、２〜１０の数である。
【００８７】
化合物（Ｂ−ＩＩＩ−１）：
【化５９】
2018512466.tif 000061
ここで、Ｒ７は、式
【化６０】
2018512466.tif 000062
の基である。
【００８８】
以下に示される実験のための相乗作用の決定：
２種の光安定剤（α）及び（β）の相乗的なＷＣＯ（水キャリオーバー）作用を、該ＷＣＯの期待値を該ＷＣＯ活性の実際に測定された値と比較することによって決定する。該期待値は、その加成則（B. Ranby及びJ.F. Rabek; Photodegradation, Photo-oxidation and Photostabilization of Polymers, Principles and Applications, John Wiley & Sons, London, New York, Sydney, Toronto, 1975, 418及び419頁）に基づいて、２種の該光安定剤の１：１比についての次の等式に従って計算される：
【数１】
2018512466.tif 000063
【００８９】
“測定されたＷＣＯ”＜“計算されたＷＣＯ”（低いＷＣＯ値が望ましい）の場合に、以下の試料中の２種の該光安定剤の相乗的なＷＣＯ作用がある。
【００９０】
上記の等式は、２種の該光安定剤の比が１：１とは異なる場合には、適切な方法で適合され；例えば該比が２：１である場合に、期待されるＷＣＯ作用は、次の等式に従って計算することができる：
【数２】
2018512466.tif 000064
【００９１】
例１：
第１ａ表及び第１ｂ表に示された光安定剤を、ハイスピードミキサー（MTI、Mischtechnik International、独国）中で、ポリエチレン（Dowlex(登録商標)SC 2108）に混合する。該混合物を２００℃で二軸スクリュー押出機（Krauss Maffei Berstorff、独国）中で押し出して、粒状物を得て、これを引き続き半工業的なテープライン（Leonard、伊国）において２２０℃でテープに変換する。水キャリオーバーは、その水冷却槽からの水が、その延伸部へ入る前に、該押出物（２００ミクロン）と一緒に運ばれる長さ（ｍｍ）で表現される。該水キャリオーバーが少ないほど、より速くかつより経済的にフィルム、延伸テープ又はモノフィラメントを加工することができる。その結果は、第１ａ表及び第１ｂ表に示されている。
【００９２】
【表１】
2018512466.tif 000065
【００９３】
例２：
第２ａ表及び第２ｂ表に示された光安定剤を、ハイスピードミキサー（MTI、Mischtechnik International、独国）中で、化合物（Ａ−Ｉ−１）をポリエチレンの質量に対して０．５質量％含有するポリエチレン（Dowlex(登録商標)SC 2108）に混合する。該混合物を２００℃で二軸スクリュー押出機（Krauss Maffei Berstorff、独国）中で押し出して、粒状物を得て、これを引き続き半工業的なテープライン（Leonard、伊国）において２２０℃でテープに変換する。水キャリオーバーは、その水冷却槽からの水が、その延伸部に入る前に、該押出物（２００ミクロン）と一緒に運ばれる長さ（ｍｍ）で表現される。該水キャリオーバーが少ないほど、より速くかつより経済的にフィルム、延伸テープ又はモノフィラメントを加工することができる。その結果は、第２ａ表及び第２ｂ表に示されている。
【００９４】
【表２】
2018512466.tif 000066
【００９５】
例３：
第３ａ表及び第３ｂ表に示された光安定剤を、ハイスピードミキサー（MTI、Mischtechnik International、独国）中で、ポリプロピレン（Polychim(登録商標)A 10 TB）に混合する。該混合物を２３０℃で二軸スクリュー押出機（Krauss Maffei Berstorff、独国）中で押し出して、粒状物を得て、これを引き続き半工業的なテープライン（Leonard、伊国）において２４０℃でテープに変換する。水キャリオーバーは、その水冷却槽からの水が、その延伸部に入る前に、該押出物（２４０ミクロン）と一緒に運ばれる長さ（ｍｍ）で表現される。該水キャリオーバーが少ないほど、より速くかつより経済的にフィルム、延伸テープ又はモノフィラメントを加工することができる。その結果は、第３ａ表及第び３ｂ表に示されている。
【００９６】
【表３】
2018512466.tif 000067
【００９７】
例４：
第４表に示された光安定剤を、ハイスピードミキサー（MTI、Mischtechnik International、独国）中で、化合物（Ａ−Ｉ−１）をポリエチレンの質量に対して０．５質量％含有するポリエチレン（Dowlex(登録商標)SC 2108）に混合する。該混合物を２００℃で二軸スクリュー押出機（Krauss Maffei Berstorff、独国）中で押し出して、粒状物を得て、これを引き続き半工業的なテープライン（Leonard、伊国）において２２０℃でテープに変換する。水キャリオーバーは、その水冷却槽からの水が、その延伸部に入る前に、該押出物（１００ミクロン）と一緒に運ばれる長さ（ｍｍ）で表現される。該水キャリオーバーが少ないほど、より速くかつより経済的にフィルム、延伸テープ又はモノフィラメントを加工することができる。その結果は、第４表に示されている。
【００９８】
【表４】
2018512466.tif 000068
【００９９】
上記の例において、“％”は、“そのポリオレフィンの質量に対する質量％”を意味する。
【国際調査報告】
2018512466.tif 000104
2018512466.tif 000105
2018512466.tif 000106